(57)【要約】  本開示は、組成物を提供する。実施形態において、本組成物は、Ａ）エチレン／アクリレートインターポリマーまたはエチレン／アセテートインターポリマーと、Ｂ）エチレン／α−オレフィンマルチブロックコポリマーと、Ｃ）難燃剤と、を含む。実施形態において、エチレン／アクリレートインターポリマーは、官能化エチレン／アクリレートインターポリマーである。本組成物は、改善された耐吸塵性を呈する。【特許請求の範囲】
【請求項１】
Ａ）エチレン／アクリレートインターポリマーと、
Ｂ）エチレン／α−オレフィンマルチブロックコポリマーと、
Ｃ）難燃剤と、を含む組成物。
【請求項２】
前記エチレン／アクリレートインターポリマーが、官能化エチレン／アクリレートインターポリマーである、請求項１に記載の組成物。
【請求項３】
官能化エチレンアクリレートインターポリマーが、グラフト化エチレン／アクリレートインターポリマーである、請求項２に記載の組成物。
【請求項４】
前記グラフト化エチレン系アクリレートインターポリマーが、無水マレイン酸グラフト化エチレン／アクリレートコポリマーである、請求項３に記載の組成物。
【請求項５】
第１のエチレン／α−オレフィンマルチブロックコポリマーと、前記第１のエチレン／α−オレフィンマルチブロックコポリマーとは異なる、第２のエチレン／α−オレフィンマルチブロックコポリマーと、を含む、請求項１〜４のいずれか一項に記載の組成物。
【請求項６】
前記組成物が、
（Ａ）５重量％〜３０重量％のグラフト化エチレン／アクリレートインターポリマーと、
（Ｂ−１）１５重量％〜２５重量％の第１のエチレン／α−オレフィンマルチブロックコポリマーと、
（Ｂ−２）前記第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む、請求項１〜５のいずれか一項に記載の組成物。
【請求項７】
前記組成物が、３．０〜５．５の耐吸塵性（非ＵＶ曝露）を有する、請求項６に記載の組成物。
【請求項８】
前記組成物が、３．０〜５．１の耐吸塵性（ＵＶ曝露）を有する、請求項６または７に記載の組成物。
【請求項９】
請求項１〜８のいずれか一項に記載の組成物を含む、物品。
【請求項１０】
前記物品が、シート、フィルム、及びルーフィング構成要素からなる群から選択される、請求項９に記載の物品。
【請求項１１】
（Ａ）５重量％〜３０重量％のグラフト化エチレン／アクリレートインターポリマーと、
（Ｂ−１）１５重量％〜２５重量％の第１のエチレン／α−オレフィンマルチブロックコポリマーと、
（Ｂ−２）前記第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む組成物を含有する少なくとも１つの層を含むルーフィング膜。
【請求項１２】
前記組成物が、３．０〜５．５の耐吸塵性（非ＵＶ曝露）を有する、請求項１１に記載のルーフィング膜。
【請求項１３】
前記組成物が、３．０〜５．１の耐吸塵性（ＵＶ曝露）を有する、請求項１１または１２に記載のルーフィング膜。
【請求項１４】
前記組成物が、１２．０ＭＰａ〜１７．０ＭＰａの引張強度を有する、請求項１１〜１３のいずれか一項に記載のルーフィング膜。
【請求項１５】
前記ルーフィング膜が、５００％超〜７００％の破断点伸度を有する、請求項１１〜１４のいずれか一項に記載のルーフィング膜。
【請求項１６】
前記少なくとも１つの層が、前記ルーフィング膜の上部層である、請求項１１〜１５のいずれか一項に記載のルーフィング膜。
【請求項１７】
（Ａ）５重量％〜３０重量％のエチレンビニルアセテートコポリマーと、
（Ｂ−１）１５重量％〜２５重量％の第１のエチレン／α−オレフィンマルチブロックコポリマーと、
（Ｂ−２）前記第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む組成物。
【請求項１８】
前記組成物が、３．０〜５．５の耐吸塵性（非ＵＶ曝露）を有する、請求項１７に記載の組成物。
【請求項１９】
前記組成物が、３．０〜５．１の耐吸塵性（ＵＶ曝露）を有する、請求項１７または１８に記載の組成物。
【請求項２０】
請求項１７〜１９のいずれか一項に記載の組成物を含む、物品。
【発明の詳細な説明】
【背景技術】
【０００１】
耐汚れ性は、仕上製品が汚染に曝される用途において重要である。汚染の源としては、例えば、土壌、大気汚染、有毒ガス、加水分解または流体、及び化学物質が挙げられる。織物建築、ルーフィング膜、ジオメンブレン、工業用タンクライナ、工業用コンテナ、工業用包装、自動車用ダッシュボードなどの用途は、汚染に曝される最終製品のいくつかの例である。
【０００２】
耐汚れ（または汚染）性は、耐吸塵性（またはＤＰＵＲ）として、定量測定される。従来、ポリオレフィンなどの材料は、（ｉ）特別なコーティング（アクリル、ポリウレタン、フルオロシラン、ポリ二塩化ビニル、ＵＶ硬化インクをベースとしたコーティング）をそれに塗布すること、及び／または（ｉｉ）表面改質法（気相フッ素化、電子ビームグラフト）、及び／または（ｉｉｉ）表面改質剤（ポリジメチルシロキサン、ナノシリカ）の使用によって、ＤＰＵＲを達成する。
【０００３】
当技術は、コーティングまたは第２の製造プロセスを必要とすることなく、ＤＰＵＲを有する材料の必要性を認識する。
【発明の概要】
【０００４】
本開示は、記載されるコーティングまたは第２の製造プロセスのいずれかを必要とすることなく達成される改善されたＤＰＵＲを有するポリオレフィン系組成物に関する。
【０００５】
本開示は、組成物を提供する。実施形態において、組成物は、
Ａ）エチレン／アクリレートインターポリマーまたはエチレン／アセテートインターポリマーと、
Ｂ）エチレン／α−オレフィンマルチブロックコポリマーと、
Ｃ）難燃剤と、を含む。
【０００６】
実施形態において、エチレン／アクリレートインターポリマーは、官能化エチレン／アクリレートインターポリマーである。
【０００７】
本開示は、物品を提供する。物品は、本組成物を含有する。
【０００８】
実施形態において、物品は、ルーフィング膜である。ルーフィング膜は、本組成物を含有する少なくとも１つの層を含む。組成物は、
（Ａ）５重量％〜３０重量％のグラフト化エチレン／アクリレートインターポリマーまたはエチレン／アセテートインターポリマーと、
（Ｂ−１）１５重量％〜２５重量％の第１のエチレン／α−オレフィンマルチブロックコポリマーと、
（Ｂ−２）第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む。
【０００９】
本開示の利点は、改善された耐吸塵性（ＤＰＵＲ）を有する組成物である。
【００１０】
本開示の利点は、改善されたＤＰＵＲを有する物品である。
【００１１】
本開示の利点は、改善されたＤＰＵＲを有するルーフィング膜である。
【００１２】
定義
本明細書において、元素周期表に対するすべての参照は、ＣＲＣ  Ｐｒｅｓｓ，Ｉｎｃ．，２００３によって出版され、著作権で保護されている元素周期表を参照するものとする。また、族に対するいかなる参照も、族を番号付けするためのＩＵＰＡＣシステムを使用して、この元素周期表において反映される族であるものとする。反対の記述、文脈からの暗示、または当技術分野における慣習がない限り、すべての部及び百分率は重量に基づく。米国特許実務のために、本明細書において参照されるあらゆる特許、特許出願、または刊行物の内容は、特に、合成技術の開示、定義（本明細書において提供されるいかなる定義とも矛盾しない程度に）、及び当技術分野における一般知識に関して、その全体が参照により本明細書に組み込まれる（または、その相当する米国版が、同じように参照により組み込まれる）。
【００１３】
本明細書に開示される数値範囲は、下限値から上限値、及びそれらの値を含むすべての値を含む。明確な値（例えば、１、または２、または３〜５、または６、または７）を含有する範囲については、任意の２つの明確な値の間のあらゆる部分範囲が含まれる（例えば、１〜２、２〜６、５〜７、３〜７、５〜６など）。
【００１４】
反対の記述、文脈からの暗示、または当技術分野においての慣例がない限り、すべての部及び百分率は重量基準であり、すべての試験方法は、本願の出願日時点で最新のものである。
【００１５】
本明細書で使用する場合、「組成物」という用語は、組成物を含む材料の混合物、ならびに組成物の材料から形成される反応生成物及び分解生成物を指す。
【００１６】
「含む（ｃｏｍｐｒｉｓｉｎｇ）」、「含む（ｉｎｃｌｕｄｉｎｇ）」、「有する」という用語、及びそれらの派生語は、同じであることが特に開示されているかどうかにかかわらず、あらゆる追加の構成成分、ステップ、または手順の存在を排除することを意図しない。あらゆる疑念を回避するために、「含む（ｃｏｍｐｒｉｓｉｎｇ）」という用語の使用により請求されるすべての組成物は、反対の記述がない限り、重合による、または別の方法によるかにかかわらず、あらゆる追加の添加剤、補助剤、または化合物を含んでもよい。対照的に、「から本質的になる」という用語は、あらゆる後続の詳説の範囲から、あらゆる他の構成成分、ステップ、または手順を排除し、実施可能性にとって必須でないものを除く。「からなる」という用語は、明確に詳述されないかまたは列挙されない、あらゆる構成成分、ステップ、または手順を排除する。
【００１７】
密度は、ＡＳＴＭ  Ｄ  ７９２に従って測定される。
【００１８】
耐吸塵性（ＤＰＵＲ）は、外環境条件による表面の汚損に対して、その本来の外観を維持するための材料の能力である。ＤＰＵＲ試験は、下記の手順に従って、ＡＳＴＭ  Ｄ  ３７１９に従って実行される。
●アルミ箔で膜の１／３をブロックして、その領域におけるＵＶ曝露を防止することによって、紫外線（ＵＶ）曝露用のポリオレフィン膜が調製される
●次いで、Ｑ−Ｌａｂによって製造されたＱＵＶ（登録商標）促進耐候試験検査器内に、２４時間、ポリオレフィン膜が置かれる。ＱＵＶ（登録商標）促進耐候試験検査器を使用して、日光、雨、及び露によって生じる損傷を再生する。このＱＵＶ（登録商標）検査器は、Ｂ−バルブが装備され、ＩＳＯ  ４８９２−３サイクルを使用して作動する
●人工汚れは、以下の構成成分を溶解機中で５分間、混合することによって調製される
−２５ｇの水
−２５ｇのＢａｙｆｅｒｒｏｘ  １３０Ｍ（酸化鉄）
−０．１２５ｇのＯｒｏｔａｎ  ７３１  Ａ−ＥＲ
●酸化鉄の汚れスラリをポリオレフィン膜の下半分の２／３に塗布し、４時間乾燥させる
●次いで、膜を冷たい水道水下に置き、乾燥した汚れスラリをチーズ布でこすり落とす
●洗浄後、膜を２時間乾燥させ、次いで、色を測定して、デルタＥ値を報告する
【００１９】
ＤＰＵＲは、「デルタＥ値」として報告される。デルタＥは、以下の式（１）
【００２０】
【数１】
2018519389.tif 000002
【００２１】
（式中、Ｌ、ａ、及びｂは、表色系の３つの軸を表す）によって定義される色の全変化である。
【００２２】
Ｂｙｋ  Ｓｐｅｃｔｒｏ−ｇｕｉｄｅ（球体）ｇｌｏｓｓ分光光度計、バージョン４．５１、カタログ番号６８３４（シリアル番号１１６６１１０）を使用して、デルタＥ値を決定する。
【００２３】
破断点伸度（機械方向）は、ＡＳＴＭ  Ｄ  ６２８に従って測定される。結果は、パーセント（％）で報告される。
【００２４】
本明細書において使用する場合、「エチレン系ポリマー」は、過半量の重合エチレンモノマー（ポリマーの重量に基づく）を含有するポリマーであり、任意選択で、少なくとも１つのコモノマーを含有してもよい。
【００２５】
難燃性は、表面点火を伴うＳｍａｌｌ  Ｂｕｒｎｅｒ  Ｔｅｓｔ（ＥＮ  １１９２５−２）を使用して評価される。合格／不合格のシナリオが報告される。
【００２６】
試験は、試料の表面を４５度に傾斜させ、炎に３０秒間曝すことを伴う。３０秒後に炎が除去され、３０秒後に燃えている試料上の炎の長さが観察される。燃えた全長が６０秒以内で１５０ｍｍ未満である場合、試料は、試験を合格する。火炎液滴も記載される。
【００２７】
メルトフローインデックス（ＭＦＲ）は、ＡＳＴＭ  Ｄ  １２３８、条件２３０℃／２．１６ｋｇ（ｇ／１０分）に従って測定される。
【００２８】
メルトインデックス（ＭＩ）は、ＡＳＴＭ  Ｄ  １２３８、条件１９０℃／２．１６ｋｇ（ｇ／１０分）に従って測定される。
【００２９】
ショアＡ硬度は、ＡＳＴＭ  Ｄ  ２２４０に従って測定される。
【００３０】
引張強度（機械方向）は、ＥＮ  ＩＳＯ  ５２７に従って測定される。結果は、メガパスカル（ＭＰａ）で報告される。
【００３１】
本明細書において使用されるＴｍまたは「融点」（プロットされたＤＳＣ曲線の形状に関する融解ピークとも呼ばれる）は、典型的に、ＵＳＰ５，７８３，６３８に記載されるように、ポリオレフィンの融点またはピークを測定するためのＤＳＣ（示差走査熱量測定）法によって、測定される。２つ以上のポリオレフィンを含む多くの配合物は、複数の融点または融解ピークを有し、多くの個々のポリオレフィンは、１つのみの融点または融解ピークを含むことに留意すべきである。
【００３２】
本明細書において使用する場合、「オレフィン系ポリマー」は、過半量の重合オレフィンモノマー（ポリマーの重量に基づく）を含有するポリマーであり、任意選択で、少なくとも１つのコモノマーを含有してもよい。オレフィン系ポリマーの非限定的な例としては、エチレン系ポリマー及びプロピレン系ポリマーが挙げられる。
【００３３】
「ポリマー」は、重合形態が、ポリマーを構成する複数の及び／または繰り返し「単位」または「マー単位」を提供するとういう点で、同じまたは異なる種類であるかにかかわらず、モノマーを重合させることによって調製される化合物である。したがって、ポリマーという総称は、ホモポリマーという用語（微量の不純物をポリマー構造に組み込むことができるという理解とともに、１種類のみのモノマーから調製されるポリマーを指すのに用いられる）、及びコポリマーという用語（典型的に、少なくとも２種類のモノマーから調製されるポリマーを指すのに用いられる）を包含する。それはまた、コポリマー、例えば、ランダム、ブロックなどのすべての形態も包含する。「エチレン／α−オレフィンポリマー」及び「プロピレン／α−オレフィンポリマー」という用語は、上述のように、それぞれ、エチレンまたはプロピレン、及び１つ以上の追加の重合性α−オレフィンモノマーを重合させることから調製されるコポリマーを表す。ポリマーは、多くの場合、１つ以上の特定のモノマー「からなる」、特定のモノマーまたはモノマータイプ「に基づく」、特定のモノマー含有量を「含有する」などと呼ばれるが、この文脈において、「モノマー」という用語は、特定のモノマーの重合残留物を呼び、未重合種を呼ぶものではないことが理解されることに留意する。一般に、本明細書におけるポリマーは、対応するモノマーの重合形態である「単位」に基づいていると呼ばれる。微量の不純物、例えば、触媒残留物は、ポリマーに及び／またはポリマー内に組み込まれてもよい。
【００３４】
本明細書において使用する場合、インターポリマーは、少なくとも２種類の異なるモノマーの重合によって調製されるポリマーを指す。このため、インターポリマーという総称は、コポリマー（２種類の異なるモノマーから調製されたポリマーを表すのに使用される）、及び２種類超の異なるモノマーから調製されるポリマーを含む。
【００３５】
「プロピレン系ポリマー」は、５０モルパーセント超の重合プロピレンモノマー（重合性モノマーの総量に基づく）を含有するポリマーであり、任意選択で、少なくとも１つのコモノマーを含有してもよい。
【発明を実施するための形態】
【００３６】
本開示は、組成物を提供する。実施形態において、組成物は、
Ａ）エチレン／アクリレートインターポリマーまたはエチレン／アセテートインターポリマーと、
Ｂ）エチレン／α−オレフィンマルチブロックコポリマーと、
Ｃ）難燃剤と、を含む。
【００３７】
実施形態において、本組成物は、エチレン／アクリレートインターポリマーを含む。本明細書において使用する場合、「エチレン／アクリレートインターポリマー」という用語は、エチレンモノマー及びアクリレートコモノマーを含むインターポリマーである。好適なエチレン／アクリレートインターポリマーの非限定的な例としては、エチレンエチルアクリレート（ＥＥＡ）、エチレンメチルアクリレート（ＥＭＡ）及びエチレンメチルメタクリレート、ならびにエチレンブチルアクリレート（ＥＢＡ）が挙げられる。
【００３８】
１．官能化エチレン／アクリレートインターポリマー
実施形態において、エチレン／アクリレートインターポリマーは、官能化エチレン／アクリレートインターポリマーである。本明細書において使用する場合、「官能化エチレン／アクリレートインターポリマー」という用語は、エチレンモノマー、アクリレートコモノマー、及び少なくとも１つのヘテロ原子を含む少なくとも１つの官能基を含むインターポリマーである。
【００３９】
ヘテロ原子は、炭素または水素ではない原子と定義される。一般的なヘテロ原子としては、酸素、窒素、硫黄、及びリンが挙げられるが、それらに限定されるものではない。官能基は、共有結合によって結合され、ポリマー鎖の一部であってもまたはそうでなくてもよい。好適な官能基の非限定的な例としては、カルボキシル酸、エステル、及び無水物が挙げられる。
【００４０】
実施形態において、官能化エチレン／アクリレートインターポリマーは、官能基がポリマー鎖にペンダントして共有結合されるグラフト化エチレン／アクリレートインターポリマーである。グラフト化エチレン／アクリレートインターポリマーの非限定的な例としては、無水物エチレン／アクリレートインターポリマー（例えば、無水マレイン酸グラフト化エチレン／アクリレートインターポリマーインターポリマー（ＭＡＨ−ｇ−ＥＡ））、無水マレイン酸グラフト化エチレンエチルアクリレート（ＭＡＨ−ｇ−ＥＥＡ）、無水マレイン酸グラフト化エチレンメチルアクリレート（ＭＡＨ−ｇ−ＥＭＡ）、無水マレイン酸グラフト化エチレンブチルアクリレート（ＭＡＨ−ｇ−ＥＢＡ）、グリシジルメタクリレートグラフト化エチレンエチルアクリレート（ＧＭＡ−ｇ−ＥＥＡ）、グリシジルメタクリレートグラフト化エチレンメチルアクリレート（ＧＭＡ−ｇ−ＥＭＡ）、グリシジルメタクリレートグラフト化エチレンブチルアクリレート（ＧＭＡ−ｇ−ＥＢＡ）、及びそれらの任意の組み合わせが挙げられる。
【００４１】
実施形態において、官能化エチレン／アクリレートインターポリマーは、ＭＡＨ−ｇ−ＥＥＡである。
【００４２】
実施形態において、官能化エチレン／アクリレートインターポリマーは、以下の特性のうちの１つ、いくつか、またはすべてを有するＭＡＨ−ｇ−ＥＥＡである：
（ｉ）０．８８０ｇ／ｃｃ、または０．８８５ｇ／ｃｃ、または０．８９０ｇ／ｃｃ、または０．９００ｇ／ｃｃ、または０．９１０ｇ／ｃｃ〜０．９１７ｇ／ｃｃ、または０．９２０ｇ／ｃｃ、または０．９３０ｇ／ｃｃの密度、
（ｉｉ）５．０ｇ／１０分、または６．０ｇ／１０分、または７．０ｇ／１０分〜７．５ｇ／１０分、または８．０ｇ／１０分、または１０．０ｇ／１０分のメルトインデックス、ＭＩ、及び
（ｉｉｉ）ＭＡＨ−ｇ−ＥＥＡの総重量に基づいて、０．１重量％、または０．１５重量％〜０．１８重量％、または０．２０重量％、または０．２５重量％のＭＡＨ−グラフトレベル。
【００４３】
好適なＭＡＨ−ｇ−ＥＥＡの非限定的な例は、Ｔｈｅ  Ｄｏｗ  Ｃｈｅｍｉｃａｌ  Ｃｏｍｐａｎｙから入手可能な商標名ＡＭＰＬＩＦＹ  ＴＹ  ４３５１として販売されている。
【００４４】
本官能化エチレン／アクリレートインターポリマーは、本明細書において開示される２つ以上の実施形態を含んでもよい。
【００４５】
２．エチレン／α−オレフィンマルチブロックコポリマー
本組成物は、エチレン／α−オレフィンマルチブロックコポリマーを含む。「エチレン／α−オレフィンマルチブロックコポリマー」という用語は、エチレン及び化学的または物理的特性において異なる２つ以上の重合モノマー単位の複数のブロックまたはセグメントを特徴とする、重合形態において１つ以上の共重合性α−オレフィンを含む。「エチレン／α−オレフィンマルチブロックコポリマー」という用語は、２つのブロック（ジブロック）及び２つ超のブロック（マルチブロック）を有するブロックコポリマーを含む。「インターポリマー」及び「コポリマー」という用語は、本明細書において、同じ意味で使用される。コポリマー中の「エチレン」または「コモノマー」の量に関する場合、その重合単位を意味するものと理解される。いくつかの実施形態において、エチレン／α−オレフィンマルチブロックコポリマーは、以下の式：
【００４６】
【数２】
2018519389.tif 000003
【００４７】
（式中、ｎは、少なくとも１、好ましくは、１超、例えば、２、３、４、５、１０、１５、２０、３０、４０、５０、６０、７０、８０、９０、１００以上の整数であり、「Ａ」は、ハードブロックまたはセグメントを表し、「Ｂ」は、ソフトブロックまたはセグメントを表す）によって表すことができる。好ましくは、Ａ及びＢは、実質的に分岐状または実質的に星型状と対照的に、実質的に線状もしくは線形で、結合または共有結合される。他の実施形態において、Ａブロック及びＢブロックは、ポリマー鎖に沿ってランダムに分布する。言い換えれば、ブロックコポリマーは、通常、以下のような構造を有さない：
【００４８】
【数３】
2018519389.tif 000004
【００４９】
さらに他の実施形態において、ブロックコポリマーは、通常、異なるコモノマーを含む第３の種類のブロックを有さない。さらに他の実施形態において、ブロックＡ及びブロックＢのそれぞれは、ブロック内で実質的にランダムに分布するモノマーまたはコモノマーを有する。言い換えれば、残りのブロックよりも実質的に異なる組成を有する、別個の組成物の２つ以上のサブセグメント（またはサブブロック）、例えば先端セグメントをブロックＡもブロックＢも含まない。
【００５０】
好ましくは、エチレンは、全ブロックコポリマーの大多数のモル分率を含む、すなわち、エチレンは、全ポリマーの少なくとも５０モルパーセントを含む。より好ましくは、エチレンは、少なくとも６０モルパーセント、少なくとも７０モルパーセント、または少なくとも８０モルパーセントを含み、全ポリマーの実質的な残りが、好ましくは、３つ以上の炭素原子を有するα−オレフィンである少なくとも１つの他のコモノマーを含む。いくつかの実施形態において、エチレン／α−オレフィンマルチブロックコポリマーは、５０ｍｏｌ％〜９０ｍｏｌ％のエチレン、または６０ｍｏｌ％〜８５ｍｏｌ％、または６５ｍｏｌ％〜８０ｍｏｌ％のエチレンを含んでもよい。多くのエチレン／オクテンマルチブロックコポリマーについて、組成物は、全ポリマーの８０モルパーセント超のエチレン含有量及び全ポリマーの１０〜１５、または１５〜２０モルパーセントのオクテン含有量を含む。
【００５１】
エチレン／α−オレフィンマルチブロックコポリマーは、種々の量の「ハード」セグメント及び「ソフト」セグメントを含む。「ハード」セグメントは、エチレンが、ポリマーの重量に基づいて、９０重量パーセント超、または９５重量パーセント、または９５重量パーセント超、または９８重量パーセント超、最大１００重量パーセントの量で存在する重合単位のブロックである。言い換えれば、ハードセグメント中のコモノマー含有量（エチレン以外のモノマーの含有量）は、ポリマーの重量に基づいて、１０重量パーセント未満、または５重量パーセント、または５重量パーセント未満、または２重量パーセント未満であり、ゼロと同程度の低さであり得る。いくつかの実施形態において、ハードセグメントは、エチレンから誘導された、すべてまたは実質的にすべての単位を含む。「ソフト」セグメントは、コモノマー含有量（エチレン以外のモノマーの含有量）が、ポリマーの重量に基づいて、５重量パーセント超、または８重量パーセント超、１０重量パーセント超、または１５重量パーセント超である重合単位のブロックである。いくつかの実施形態において、ソフトセグメント中のコモノマー含有量は、２０重量パーセント超、２５重量パーセント超、３０重量パーセント超、３５重量パーセント超、４０重量パーセント超、４５重量パーセント超、５０重量パーセント超、または６０重量パーセント超であり得、最大１００重量パーセントであり得る。
【００５２】
ソフトセグメントは、エチレン／α−オレフィンマルチブロックコポリマーの総重量の１重量パーセント〜９９重量パーセント、または５重量パーセント〜９５重量パーセント、１０重量パーセント〜９０重量パーセント、１５重量パーセント〜８５重量パーセント、２０重量パーセント〜８０重量パーセント、２５重量パーセント〜７５重量パーセント、３０重量パーセント〜７０重量パーセント、３５重量パーセント〜６５重量パーセント、４０重量パーセント〜６０重量パーセント、または４５重量パーセント〜５５重量パーセントでエチレン／α−オレフィンマルチブロックコポリマー中に存在し得る。反対に、ハードセグメントは、同様の範囲で存在することができる。ソフトセグメント重量百分率及びハードセグメント重量百分率は、ＤＳＣまたはＮＭＲから得られるデータに基づいて算出することができる。このような方法及び計算は、例えば、Ｃｏｌｉｎ  Ｌ．Ｐ．Ｓｈａｎ，Ｌｏｎｎｉｅ  Ｈａｚｌｉｔｔらの名前において、２００６年３月１５日に出願され、Ｄｏｗ  Ｇｌｏｂａｌ  Ｔｅｃｈｎｏｌｏｇｉｅｓ  Ｉｎｃ．に譲渡された、「Ｅｔｈｙｌｅｎｅ／α−Ｏｌｅｆｉｎ  Ｂｌｏｃｋ  Ｉｎｔｅｒ−ｐｏｌｙｍｅｒｓ，」と題する米国特許第７，６０８，６６８号に開示されており、その開示内容全体が参照として本明細書に組み込まれる。特に、ハードセグメント及びソフトセグメント重量百分率及びコモノマー含有量は、ＵＳ７，６０８，６６８の欄５７〜欄６３において記載されるように、決定されてもよい。
【００５３】
エチレン／α−オレフィンマルチブロックコポリマーは、好ましくは、線形に連結された（または共有結合された）２つ以上の化学的に別個の領域またはセグメント（「ブロック」と呼ばれる）を含むポリマー、すなわち、ペンダントまたはグラフト状ではなく、重合エチレン官能基に対して、末端間で連結された化学的に区別された単位を含むポリマーである。実施形態において、ブロックは、組み込まれたコモノマーの量もしくは種類、密度、結晶化度の量、このような組成のポリマーに起因する結晶サイズ、立体規則性（アイソタクチックもしくはシンジオタクチック）のタイプまたは程度、部位規則性もしくは部位不規則性、分岐（長鎖分岐もしくは超分岐を含む）の量、均一性、または他の任意の化学的もしくは物理的特性で異なる。一連のモノマー添加、可動性触媒、またはアニオン重合法によって生成されるインターポリマーを含む従来技術のブロックインターポリマーと比較して、本エチレン／α−オレフィンマルチブロックコポリマーは、実施形態において、それらの調製において使用される複数の触媒と組み合わせたシャトリング剤の効果に起因する、両方のポリマーの多分散性の特有の分布（ＰＤＩまたはＭｗ／ＭｎもしくはＭＷＤ）、多分散ブロック長分布、及び／または多分散ブロック数分布を特徴とする。
【００５４】
実施形態において、エチレン／α−オレフィンマルチブロックコポリマーは、連続プロセスにおいて生成され、１．７〜３．５、または、１．８〜３．０、または１．８〜２．５、または１．８〜２．２の多分散指数（Ｍｗ／Ｍｎ）を所有する。バッチまたは半バッチプロセスにおいて生成されるとき、エチレン／α−オレフィンマルチブロックコポリマーは、１．０〜３．５、または１．３〜３．０、または１．４〜２．５、または１．４〜２．０のＭｗ／Ｍｎを所有する。
【００５５】
加えて、エチレン／α−オレフィンマルチブロックコポリマーは、ポアソン分布ではなくシュルツ−フローリー分布に適合するＰＤＩ（またはＭｗ／Ｍｎ）を所有する。本エチレン／α−オレフィンマルチブロックコポリマーは、多分散ブロック分布及びブロックサイズの多分散分布の両方を有する。これは、改善され区別可能な物理的特性を有するポリマー生成物の形成をもたらす。多分散ブロック分布の理論上の利点は、Ｐｏｔｅｍｋｉｎ，Ｐｈｙｓｉｃａｌ  Ｒｅｖｉｅｗ  Ｅ（１９９８）５７（６），ｐｐ．６９０２−６９１２及びＤｏｂｒｙｎｉｎ，Ｊ．Ｃｈｅｍ．Ｐｈｖｓ．（１９９７）１０７（２１），ｐｐ  ９２３４−９２３８において既にモデル化され、考察されている。
【００５６】
実施形態において、本エチレン／α−オレフィンマルチブロックコポリマーは、最も可能性が高いブロック長の分布を所有する。
【００５７】
さらなる実施形態において、本開示のエチレン／α−オレフィンマルチブロックコポリマー、特に、連続的な溶液重合反応器中で作製されたものは、最も有望なブロック長の分布を所有する。この開示の実施形態において、エチレン／α−オレフィンマルチブロックコポリマーは、下記の特性（Ａ）〜（Ｇ）のうちの１つ、それらのいくつか、それらの任意の組み合わせ、またはそれらのすべてを有すると定義される：
（Ａ）約１．７〜約３．５のＭｗ／Ｍｎ、摂氏温度における少なくとも１つの融点、Ｔｍ、及びグラム／立方センチメートルにおける密度、ｄであり、Ｔｍ及びｄの数値が、以下の関係式に対応する：
Ｔｍ＞−２００２．９＋４５３８．５（ｄ）−２４２２．２（ｄ）２、かつ／または
（Ｂ）約１．７〜約３．５のＭｗ／Ｍｎであり、Ｊ／ｇにおける融解熱、ΔＨ及び、最も高いＤＳＣピークと最も高い結晶化分析分別（ＣＲＹＳＴＡＦ）ピークとの間の温度差と定義される摂氏温度における、デルタ量、ΔＴを特徴とし、ΔＴ及びΔＨの数値が、以下の関係式を有する：
【００５８】
ゼロ超であり最大１３０Ｊ／ｇのΔＨについて、
【００５９】
【数４】
2018519389.tif 000005
【００６０】
１３０Ｊ／ｇ超のΔＨについて、
【００６１】
【数５】
2018519389.tif 000006
【００６２】
ここで、ＣＲＹＳＴＡＦピークは、累積ポリマーの少なくとも５パーセントを使用して決定され、ポリマーの５パーセント未満が識別可能なＣＲＹＳＴＡＦピークを有する場合、そのとき、ＣＲＹＳＴＡＦ温度は、３０℃であり、かつ／または
（Ｃ）３００パーセントのひずみでのパーセント及びエチレン／α−オレフィンインターポリマーの圧縮成形されたフィルムで１サイクル測定された、弾性回復率、Ｒｅであり、グラム／立方センチメートルにおける密度、ｄを有し、Ｒｅ及びｄの数値が、エチレン／α−オレフィンインターポリマーが実質的に架橋相を有しないとき、以下の関係式を満たす：
【００６３】
【数６】
2018519389.tif 000007
【００６４】
かつ／または
（Ｄ）留分が同じ温度間で溶出する同等のランダムエチレンインターポリマー留分のものよりも少なくとも５パーセント超のモルコモノマー含有量を有することを特徴とする、ＴＲＥＦを使用して分留されるときに、４０℃〜１３０℃で溶出する、分子量留分を有し、該同等のランダムエチレンインターポリマーが、同じコモノマーを有し、エチレン／α−オレフィンインターポリマーのものの１０パーセント以内のメルトインデックス、密度、及びモルコモノマー含有量（全ポリマーに基づく）を有する、かつ／または
（Ｅ）２５℃での貯蔵弾性率、Ｇ´（２５℃）対１００℃での貯蔵弾性率、Ｇ´（１００℃）の比が、約１：１〜約９：１の範囲内である。
【００６５】
エチレン／α−オレフィンマルチブロックコポリマーはまた、以下を有してもよい：
（Ｆ）分留が少なくとも０．５であり最大約１のブロックインデックス及び約１．３超の分子量分布、Ｍｗ／Ｍｎを有することを特徴とする、ＴＲＥＦを使用して分留されるときに、４０℃〜１３０℃で溶出する分子分留、ならびに／または
（Ｇ）ゼロ超であり最大約１．０の平均ブロックインデックス及び約１．３超の分子量分布、Ｍｗ／Ｍｎ。
【００６６】
本エチレン／α−オレフィンマルチブロックコポリマーの調製での使用に好適なモノマーは、エチレン及びエチレン以外の１つ以上の追加の重合性モノマーを含む。好適なコモノマーの例としては、３〜３０個の炭素原子、または４〜１２個の炭素原子の直鎖または分岐状α−オレフィン、例えば、プロピレン、１−ブテン、１−ペンテン、３−メチル−ｌ−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、及び１−エイコセン、３〜３０個、または４〜２０個の炭素原子のシクロオレフィン、例えば、シクロペンテン、シクロヘプテン、ノルボルネン、５−メチル−２−ノルボルネン、テトラサイクロドデセン、及び２−メチル−１，４，５，８−ジメタノ−１，２，３，４，４ａ，５，８，８ａ−オクタヒドロナフタレン、ジ及びポリオレフィン、例えば、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、及び５，９−ジメチル−１，４，８−デカトリエン、ならびに３−フェニルプロペン、４−フェニルプロペン、１，２−ジフルオロエチレン、テトラフルオロエチレン、及び３，３，３−トリフルオロ−１−プロペンが挙げられる。
【００６７】
エチレン／α−オレフィンマルチブロックコポリマーは、参照として本明細書に組み込まれる米国特許第７，８５８，７０６号に記載されるような鎖往復プロセスを介して生成することができる。特に、好適な鎖往復剤及び関連情報は、１６欄、３９行目〜１９欄、４４行目に列挙される。好適な触媒は、１９欄、４５行目〜４６欄、１９行目に記載され、好適な共触媒は、４６欄、２０行目〜５１欄、２８行目に記載されている。プロセスは、文書の全体にわたって記載されているが、特に、５１欄、２９行目〜５４欄、５６行目に記載されている。プロセスは、例えば、以下の米国特許第７，６０８，６６８号、同７，８９３，１６６号、及び同７，９４７，７９３号にも記載されている。
【００６８】
実施形態において、エチレン／α−オレフィンマルチブロックコポリマーは、エチレン／Ｃ４−１２α−オレフィンマルチブロックコポリマーであり、ハードセグメント及びソフトセグメントを有して、以下を有するように定義される：
【００６９】
１．７〜３．５のＭｗ／Ｍｎ、摂氏温度における少なくとも１つの融点、Ｔｍ、及びグラム／立方センチメートルにおける密度であり、Ｔｍ及びｄの数値が以下の関係式に対応する：
【００７０】
【数７】
2018519389.tif 000008
【００７１】
式中、ｄは、０．８６ｇ／ｃｃ、または０．８７ｇ／ｃｃ、または０．８８ｇ／ｃｃ〜０．８９ｇ／ｃｃであり、
かつ
Ｔｍは、８０℃、もしくは８５℃、もしくは９０℃〜９５℃、または９９℃、もしくは１００℃、もしくは１０５℃〜１１０℃、もしくは１１５℃、もしくは１２０℃、もしくは１２５℃である。
【００７２】
実施形態において、エチレン／α−オレフィンマルチブロックコポリマーは、エチレン／Ｃ４−１２α−オレフィンマルチブロックコポリマーであり、下記の特性（ｉ）〜（ｘ）のうちの１つ、それらのいくつか、それらの任意の組み合わせ、またはそれらのすべてを有する：
（ｉ）１．７または１．８〜２．２、または２．５、または３．５のＭｗ／Ｍｎ、
（ｉｉ）８０℃、もしくは８５℃、もしくは９０℃〜９５℃、または９９℃、もしくは１００℃、もしくは１０５℃〜１１０℃、もしくは１１５℃、もしくは１２０℃、もしくは１２５℃の融解温度（Ｔｍ）、
（ｉｉｉ）０．８６ｇ／ｃｃ、または０．８７ｇ／ｃｃ、または０．８８ｇ／ｃｃ〜０．８９ｇ／ｃｃの密度、
（ｉｖ）５０〜８５重量％のソフトセグメント及び４０〜１５重量％のハードセグメント、
（ｖ）ソフトセグメント中の１０ｍｏｌ％、または１３ｍｏｌ％、または１４ｍｏｌ％、または１５ｍｏｌ％〜１６ｍｏｌ％、または１７ｍｏｌ％、または１８ｍｏｌ％、または１９ｍｏｌ％、または２０ｍｏｌ％のＣ４−Ｃ１２α−オレフィン、
（ｖｉ）ハードセグメント中の０．５ｍｏｌ％、または１．０ｍｏｌ％、または２．０ｍｏｌ％、または３．０ｍｏｌ％〜４．０ｍｏｌ％、または５ｍｏｌ％、または６ｍｏｌ％、または７ｍｏｌ％、または９ｍｏｌ％のオクテン、
（ｖｉｉ）１ｇ／１０分、または２ｇ／１０分、または５ｇ／１０分、または７ｇ／１０分〜１０ｇ／１０分〜１５ｇ／１０分、または２０ｇ／１０分のメルトインデックス（ＭＩ）、
（ｖｉｉｉ）６５、または７０、または７１、または７２〜７３、または７４、または７５、または７７、または７９、または８０のショアＡ硬度、
（ｉｘ）ＡＳＴＭ  Ｄ  １７０８に従って測定される２１℃での３００％３００％ｍｉｎ１で５０％、または６０％〜７０％、または８０％、または９０％の弾性回復率（Ｒｅ）、ならびに
（ｘ）ブロックの多分散分布及びブロックサイズの多分散分布。
【００７３】
実施形態において、エチレン／Ｃ４−１２α−オレフィンマルチブロックコポリマーは、上記の特性（ｉ）〜（ｘ）のうちの１つ、それらのいくつか、またはそれらのすべてを有するエチレン／オクテンマルチブロックコポリマーである。
【００７４】
実施形態において、本組成物は、２つのエチレン／α−オレフィンマルチブロックコポリマー−第１のエチレン／α−オレフィンマルチブロックコポリマー（Ｂ−１）及び第２のエチレン／α−オレフィンマルチブロックコポリマー（Ｂ−２）を含む。第２のエチレン／α−オレフィンマルチブロックコポリマー（Ｂ−２）は、エチレン／α−オレフィンマルチブロックコポリマー（Ｂ−１）とは異なる。第１のエチレン／α−オレフィンマルチブロックコポリマー（Ｂ−１）及び第２のエチレン／α−オレフィンマルチブロックコポリマー（Ｂ−２）は、本明細書において記載されるように任意のエチレン／α−オレフィンマルチブロックコポリマーであり得る。第１のエチレン／α−オレフィンマルチブロックコポリマーと比較するとき、第２のエチレン／α−オレフィンマルチブロックコポリマーは、第２のエチレン／α−オレフィンマルチブロックコポリマーについて少なくとも１つの特性が異なるように、第１のエチレン／α−オレフィンマルチブロックコポリマー「とは異なる」。第２のエチレン／α−オレフィンマルチブロックコポリマーと第１のエチレン／α−オレフィンマルチブロックコポリマーとの間で異なり得る特性の非限定的な例としては、エチレン含有量、コモノマータイプ、コモノマー含有量、密度、ＭＩ、Ｔｍ、Ｒｅ、Ｍｗ、Ｍｎ、ＭＷＤなど）が挙げられる。
【００７５】
実施形態において、第１のエチレン／α−オレフィンマルチブロックコポリマー（Ｂ−１）及び第２のエチレン／α−オレフィンマルチブロックコポリマー（Ｂ−２）は、下記の表１に記載されるような特性を有する。
【００７６】
【表１】
2018519389.tif 000009
【００７７】
実施形態において、エチレン／α−オレフィンマルチブロックコポリマーのうちの少なくとも１つは、Ｔｈｅ  Ｄｏｗ  Ｃｈｅｍｉｃａｌ  Ｃｏｍｐａｎｙ，Ｍｉｄｌａｎｄ，Ｍｉｃｈｉｇａｎ，ＵＳＡから入手可能な商標名ＩＮＦＵＳＥ（商標）として販売されている。
【００７８】
実施形態において、エチレン／α−オレフィンマルチブロックコポリマーのうちの少なくとも１つ（または少なくとも２つ）は、ＩＮＦＵＳＥ（商標）９０１０、ＩＮＦＵＳＥ（商標）９１００、ＩＮＦＵＳＥ（商標）９５０７、ＩＮＦＵＳＥ（商標）９５３０、及びＩＮＦＵＳＥ（商標）９８０７から選択される。
【００７９】
実施形態において、エチレン／α−オレフィンマルチブロックコポリマーのうちの少なくとも１つは、Ｔｈｅ  Ｄｏｗ  Ｃｈｅｍｉｃａｌ  Ｃｏｍｐａｎｙから入手可能なＤ９９００．０５である。
【００８０】
本エチレン／α−オレフィンマルチブロックコポリマーは、本明細書において開示される２つ以上の実施形態を含んでもよい。
【００８１】
３．難燃剤
本組成物は、少なくとも１つの難燃剤を含む。難燃剤は、粒状形態または粉末形態の固体である。好適な難燃剤の非限定的な例としては、アルミナ水酸化物（ＡＴＨ）、水酸化マグネシウム（ＭＤＨ）、ハンタイト／ハイドロマグネサイト、Ｎ及びＰ系難燃剤（例えば、メラミン−ポリ（リン酸アルミニウム）またはメラミン−ポリ（リン酸亜鉛））、炭酸カルシウム、酸化亜鉛、ケイ酸アルミニウム、ケイ酸カルシウム硫酸バリウム、二酸化チタン、酸化アンチモン、チタネート、ボレート、マイカ、タルク、ガラス（ガラス繊維及びガラス微小球など）、ナノ粘土、ならびにそれらの組み合わせが挙げられる。
【００８２】
実施形態において、難燃剤は、ハロゲンを含まない。「ハロゲンを含まない難燃剤」は、ハロゲン原子がない（Ｆ、Ｃｌ、Ｂｒ、Ｉがない）難燃剤である。
【００８３】
実施形態において、難燃剤は、表面着火試験について、ＥＮ  ＩＳＯ  １１９２５−２に従って測定される分類Ｄの難燃性評価を有する本組成物を提供する量で存在する。
【００８４】
難燃剤は、本明細書において記載される２つ以上の実施形態を含んでもよい。
【００８５】
４．添加剤
本組成物は、１つ以上の任意選択の添加剤を含んでもよい。好適な添加剤としては、難燃剤、抗酸化剤、ＵＶ安定剤、起泡剤、着色剤または顔料、及びそれらの組み合わせが挙げられるが、それらに限定されるものではない。
【００８６】
好適な難燃剤の非限定的な例としては、Ｎ及びＰ系難燃剤（例えば、メラミン−ポリ（リン酸アルミニウム）及び／またはメラミン−ポリ（リン酸亜鉛））が挙げられる。
【００８７】
実施形態において、組成物は、１重量％〜５重量％の添加剤パッケージを含む。添加剤パッケージは、エチレン系ポリマーキャリア、熱安定剤、ヒンダードアミン光安定剤（ＨＡＬＳ）、及び二酸化チタンを含む。添加剤パッケージは、３０重量％〜４０重量％のエチレン系ポリマーキャリア、１重量％〜５重量％の熱安定剤、５重量％〜１５重量％のＨＡＬＳ、及び４５重量％〜５５重量％の二酸化チタンを含む。
【００８８】
本開示は、別の組成物を提供する。実施形態において、組成物は、
Ａ）エチレン／アセテートインターポリマーと、
Ｂ）エチレン／α−オレフィンマルチブロックコポリマーと、
Ｃ）難燃剤と、を含む。
【００８９】
本明細書において使用する場合、「エチレン／アセテートインターポリマー」という用語は、エチレンモノマー及びアセテートコモノマーを含むインターポリマーである。好適なエチレン／アセテートインターポリマーの非限定的な例としては、エチレンビニルアセテートコポリマーが挙げられる。
【００９０】
実施形態において、エチレン／アセテートインターポリマーは、無水マレイン酸グラフト化エチレン／アセテートコポリマーである。
【００９１】
エチレン／α−オレフィンマルチブロックコポリマー及び難燃剤は、本明細書において開示される２つ以上の実施形態及び本明細書において以前に開示されたような難燃剤を含んでもよい、それぞれの任意のエチレン／α−オレフィンマルチブロックコポリマーであってもよい。
【００９２】
５．組成物
実施形態において、本組成物（組成物１）は、以下を含有する。
【００９３】
（Ａ）５重量％、または７重量％、または９重量％、または１０重量％、または１５重量％、または１９．６重量％〜２０重量％、または２５重量％、または３０重量％のグラフト化エチレン／アクリレートインターポリマー、
【００９４】
（Ｂ−１）１５重量％、または１８重量％〜２０重量％、または２２重量％、２５重量％の第１のエチレン／α−オレフィンマルチブロックコポリマー、
【００９５】
（Ｂ−２）第１のエチレン／α−オレフィンマルチブロックコポリマーとは異なる、１０重量％、または１２重量％〜１５重量％、または１８重量％、または２０重量％の第２のエチレン／α−オレフィンマルチブロックコポリマー、及び
【００９６】
（Ｃ）４０重量％、または４３重量％〜４５重量％、または４８重量％、または５０重量％、５５重量％の難燃剤。
【００９７】
実施形態において、組成物１は、３．０、または３．２、または３．５、または３．７、または３．９、または４．０、または４．１〜４．３、または４．５、または４．７、または４．９、または５．０、または５．１、または５．３、または５．５の耐吸塵性（ＤＰＵＲ）（非ＵＶ曝露）を有する。
【００９８】
実施形態において、組成物１は、３．０、または３．３、または３．５、または３．７、または３．９〜４．０、または４．３、または４．５、または４．７、または４．９、または５．０、または５．１の耐吸塵性ＤＰＵＲ（ＵＶ曝露）を有する。
【００９９】
実施形態において、組成物１は、１２．０ＭＰａ、または１２．５ＭＰａ、または１３．０ＭＰａ、または１４．０ＭＰａ、または１４．５ＭＰａ〜１５．０ＭＰａ、または１６．０ＭＰａ、または１６．５ＭＰａ、または１７．０ＭＰａの引張強度を有する。
【０１００】
実施形態において、組成物１は、５００％、または５０１％、または５１０％、または５２５％、または５５０％、または５７５％、または６００％〜６２５％、または６５０％、または６７５％、または７００％の破断点伸度を有する。
【０１０１】
実施形態において、組成物１は、粘着付与剤を排除する（または、さもなければない）。
【０１０２】
組成物（及び／または組成物１）は、本明細書において開示される２つ以上の実施形態を含んでもよい。
【０１０３】
実施形態において、組成物（組成物２）は、（Ａ）７重量％、または８重量％、または９重量％、または１０重量％〜１２重量％、または１５重量％、または１７重量％、または２０重量％のエチレンビニルアセテートコポリマー、
（Ｂ−１）１８重量％、または１９重量％〜２０重量％、〜２２重量％、または２４重量％、または２５重量％の第１のエチレン／α−オレフィンマルチブロックコポリマー、
（Ｂ−２）第１のエチレン／α−オレフィンマルチブロックコポリマーとは異なる、１２重量％、または１４重量％〜１５重量％、または１６重量％の第２のエチレン／α−オレフィンマルチブロックコポリマー、及び
（Ｃ）４４重量％、または４５重量％、または４６重量％、または４８重量％〜４９重量％、または５０重量％、または５１重量％の難燃剤、を含む。
【０１０４】
実施形態において、組成物２は、３．０〜３．３または３．５のＤＰＵＲ（非ＵＶ曝露）を有する。
【０１０５】
実施形態において、組成物２は、３．０、または３．２、または、３．３〜３．４、または３．５、または３．６のＤＰＵＲ（ＵＶ曝露）を有する。
【０１０６】
実施形態において、組成物２は、１２．０ＭＰａ、または１２．５ＭＰａ、または１３．０ＭＰａ、または１４．０ＭＰａ、または１４．５ＭＰａ〜１５．０ＭＰａ、または１６．０ＭＰａの引張強度を有する。
【０１０７】
実施形態において、組成物２は、５００％、または５０５％〜５０７％、または５０９％、または５１０％の破断点伸度を有する。
【０１０８】
実施形態において、組成物２は、粘着付与剤を排除する（または、さもなければない）。
【０１０９】
組成物２は、本明細書に開示される２つ以上の実施形態を含んでもよい。
【０１１０】
６．物品
本開示は、物品を提供する。物品は、本組成物、例えば組成物１または組成物２を含む。
【０１１１】
実施形態において、物品は、シートである。
【０１１２】
実施形態において、物品は、フィルムである。
【０１１３】
一実施形態において、物品は、ルーフィング構成要素である。
【０１１４】
本開示は、別の物品を提供する。実施形態において、物品は、ルーフィング膜である。ルーフィング膜は、本組成物を含有する少なくとも１つの層を含む。ルーフィング膜は、単層であってもよく、または多層から構成されてもよい。ルーフィング膜は、３５ミル、または４０ミル、または４５ミル、または５０ミル〜５５ミル、または６０ミル、または６５ミル、または７０ミル、または７５ミル、または８０ミル、または９０ミルの厚さを有する。４５ミル、６０ミル、及び８０ミルの厚さは、一般的な業界標準である。さらなる実施形態において、ルーフィング膜は、ハロゲンを含まない。
【０１１５】
実施形態において、ルーフィング膜は、多層構造であり、２層のルーフィング膜の間の中心に補強布またはスクリム強化材料を含有してもよい。ルーフィング膜は、耐吸塵性、柔軟性、長命、難燃性、ＵＶ耐性、及び耐化学性を呈する。加えて、ルーフィング膜は、熱風溶接シームを形成することができる。
【０１１６】
実施形態において、ルーフィング膜は、以下の多層構造（上部から底部）を有する：
（１）上部層、
（２）フィルム層（典型的に、上部層と共押出される）、
（３）ガラスフリース、
（４）スクリム層（典型的に、布地）、
（５）底部層、及び
（６）バッキング基材（接着用、典型的に、フリース）。
【０１１７】
実施形態において、ルーフィング膜は、本組成物、例えば、組成物１もしくは組成物２を含む、またはさもなければそれらから作製される上部層を有する。上部層中に存在する組成物は、
（Ａ）５重量％、または７重量％、または９重量％、または１０重量％、または１５重量％、または１９．６重量％〜２０重量％、または２５重量％、または３０重量％のグラフト化エチレン／アクリレートインターポリマー（組成物１について）、またはエチレン／アセテートインターポリマー（組成物２について）、
（Ｂ−１）１５重量％、または１８重量％〜２０重量％、または２２重量％、２５重量％の第１のエチレン／α−オレフィンマルチブロックコポリマー、
（Ｂ−２）第１のエチレン／α−オレフィンマルチブロックコポリマーとは異なる、１０重量％、または１２重量％〜１５重量％、または１８重量％、または２０重量％の第２のエチレン／α−オレフィンマルチブロックコポリマー、及び
（Ｃ）４０重量％、または４３重量％〜４５重量％、または４８重量％、または５０重量％、５５重量％の難燃剤、を含む。
【０１１８】
実施形態において、ルーフィング膜の上部層は、３．０、または３．２、または３．５、または３．７、または３．９、または４．０、または４．１〜４．３、または４．５、または４．７、または４．９、または５．０、または５．１、または５．３、または５．５の耐吸塵性（ＤＰＵＲ）（非ＵＶ曝露）を有する。
【０１１９】
実施形態において、ルーフィング膜の上部層は、３．０、または３．３、または３．５、または３．７、または３．９〜４．０、または４．３、または４．５、または４．７、または４．９、または５．０、または５．１の耐吸塵性（ＵＶ曝露）を有する。
【０１２０】
実施形態において、ルーフィング膜の上部層は、１２．０ＭＰａ、または１２．５ＭＰａ、または１３．０ＭＰａ、または１４．０ＭＰａ、または１５．０ＭＰａ、または１６．０ＭＰａ、または１６．５ＭＰａ、または１７．０ＭＰａの引張強度を有する。
【０１２１】
実施形態において、組成物１または組成物２は、５００％、または５０１％、または５１０％、または５２５％、または５５０％、または５７５％、または６００％〜６２５％、または６５０％、または６７５％、または７００％の破断点伸度を有する。
【０１２２】
限定ではなく一例として、本開示の実施例が提供される。
【実施例】
【０１２３】
１．材料
実施例において使用する材料は、下記の表２に提供する。
【０１２４】
【表２−１】
2018519389.tif 000010
【０１２５】
【表２−２】
2018519389.tif 000011
【０１２６】
２．試験シートの調製
２５ｍｍの共回転二軸スクリュ押出機を使用して試験シートを生成する。充填剤を第２のホッパーに供給するとともに、追加のマスターバッチと一緒にすべてのポリマーを第１のホッパーに供給する。押出中、ポリマーを一緒に融解混合して、充填剤を添加する。均質な融解物が１ミリメートル（ｍｍ）の厚さを有するシートに成形される幅３００ｍｍのダイに混合物を入れる。押出ダイから出ると、シートは、３本ロールカレンダを通過して、回転によって巻回される。押出機の温度範囲は、１７０〜２２０℃であり、カレンダロール温度は、４０〜４５℃である。さらなる評価のために１ｍｍ厚の連続シートをＡ４サイズのシートに切り分ける。
【０１２７】
引張試験機を使用するＥＮ  ＩＳＯ  ５２７に従って機械的特性を試験する。使用する試験片は、タイプ５Ａであり、２００ｍｍ／分の試験速度を伴う。引張強度及び破断点伸度値を測定する。
【０１２８】
押出シートの組成及び特性を下記の表３にて提供する。
【０１２９】
【表３−１】
2018519389.tif 000012
【０１３０】
【表３−２】
2018519389.tif 000013
【０１３１】
より低いＤＰＵＲ値（より低いデルタＥ）は、汚れ塗布前後の試料の色のより小さい全変化に対応する。したがって、比較試料２５のＤＰＵＲ値未満のＤＰＵＲ値を有する試料は、耐吸塵性の改善を示す。
【０１３２】
表３は、エチレン／アクリレートインターポリマー（非官能化対官能化）の異なる組成及び最終組成物中のそれぞれの量、ならびにＤＰＵＲ値に対する効果を比較する。試料２６〜２９及び３１〜３２は、エチレンエチルアクリレート（ＥＥＡ）を含有する。試料３０は、エチレンブチルアクリレート（ＥＢＡ）を含有する。試料３４は、エチレンアクリル酸（ＥＡＡ）を含有する。試料３５は、エチレンビニルアセテート（ＥＶＡ）を含有する。試料３６は、ＰＤＭＳを含有する。
【０１３３】
表３の結果は、エステル官能基を有するエチレン／アクリレートコポリマーを含有する試料が、低いＤＰＵＲを呈することを示す。対照試料２５についてのＤＰＵＲ値未満のＤＰＵＲ値、すなわち、５．７０未満のＤＰＵＲ（非ＵＶ曝露）及び／または５．３４未満のＤＰＵＲ（ＵＶ曝露）を有する組成物が最も望ましい。
【０１３４】
全体として、試料２６（９．８重量％のＭＡＨ−ｇ−ＥＥＡ）及び試料３５（１２．２重量％のＥＶＡ）は、（１）非ＵＶ曝露させた５．７未満のＤＰＵＲ（非ＵＶ曝露させた試料２６、３．８９、非ＵＶ曝露させた試料３５  ３．００）、（２）１２ＭＰａ超の引張強度（試料２６、１２．６ＭＰａ、試料３５  １４．５ＭＰａ）、ならびに（３）５００％超の破断点伸度（試料２６、５０８％、試料３５  ５１１％）の特性の最善の組み合わせを提供する。
【０１３５】
本開示は、本明細書に含まれる実施形態及び例証に限定されるものではなく、実施形態の一部及び以下の請求項の範囲内に付属する様々な実施形態の要素の組み合わせを含むそれらの実施形態の修飾形態を含むことが特に意図されている。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
Ａ）エチレン／アクリレートインターポリマーと、
Ｂ）エチレン／α−オレフィンマルチブロックコポリマーと、
Ｃ）難燃剤と、を含む組成物。
【請求項２】
前記エチレン／アクリレートインターポリマーが、官能化エチレン／アクリレートインターポリマーである、請求項１に記載の組成物。
【請求項３】
官能化エチレンアクリレートインターポリマーが、グラフト化エチレン／アクリレートインターポリマーである、請求項２に記載の組成物。
【請求項４】
前記グラフト化エチレン系アクリレートインターポリマーが、無水マレイン酸グラフト化エチレン／アクリレートコポリマーである、請求項３に記載の組成物。
【請求項５】
第１のエチレン／α−オレフィンマルチブロックコポリマーと、前記第１のエチレン／α−オレフィンマルチブロックコポリマーとは異なる、第２のエチレン／α−オレフィンマルチブロックコポリマーと、を含む、請求項１〜４のいずれか一項に記載の組成物。
【請求項６】
前記組成物が、
（Ａ）５重量％〜３０重量％のグラフト化エチレン／アクリレートインターポリマーと、
（Ｂ−１）１５重量％〜２５重量％の第１のエチレン／α−オレフィンマルチブロックコポリマーと、
（Ｂ−２）前記第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む、請求項１〜５のいずれか一項に記載の組成物。
【請求項７】
前記組成物が、３．０〜５．５の耐吸塵性（非ＵＶ曝露）を有する、請求項６に記載の組成物。
【請求項８】
前記組成物が、３．０〜５．１の耐吸塵性（ＵＶ曝露）を有する、請求項６または７に記載の組成物。
【請求項９】
請求項１〜８のいずれか一項に記載の組成物を含む、物品。
【請求項１０】
（Ａ）５重量％〜３０重量％のグラフト化エチレン／アクリレートインターポリマーと、
（Ｂ−１）１５重量％〜２５重量％の第１のエチレン／α−オレフィンマルチブロックコポリマーと、
（Ｂ−２）前記第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む組成物を含有する少なくとも１つの層を含むルーフィング膜。
【請求項１１】
前記組成物が、３．０〜５．５の耐吸塵性（非ＵＶ曝露）を有する、請求項１０に記載のルーフィング膜。
【請求項１２】
前記少なくとも１つの層が、前記ルーフィング膜の上部層である、請求項１０〜１１のいずれか一項に記載のルーフィング膜。
【請求項１３】
（Ａ）５重量％〜３０重量％のエチレンビニルアセテートコポリマーと、
（Ｂ−１）１５重量％〜２５重量％の第１のエチレン／α−オレフィンマルチブロックコポリマーと、
（Ｂ−２）前記第１のエチレン／α−オレフィンマルチブロックコポリマーとは異なる、１０重量％〜２０重量％の第２のエチレン／α−オレフィンマルチブロックコポリマーと、
（Ｃ）４０重量％〜５５重量％の難燃剤と、を含む組成物。
【請求項１４】
前記組成物が、３．０〜５．５の耐吸塵性（非ＵＶ曝露）を有する、請求項１３に記載の組成物。
【請求項１５】
請求項１３〜１４のいずれか一項に記載の組成物を含む、物品。
【国際調査報告】
2018519389.tif 000014
2018519389.tif 000015
2018519389.tif 000016